(57)【要約】【課題】１層構造のカーカスプライにて耐サイドカット性能を大幅に向上させ、これまでになく軽量化と耐カット性とを高度に両立させた空気入りタイヤを提供する。【解決手段】１枚のカーカスプライ５からなるカーカス層と、ベルト層６とを備え、カーカスプライ５が有機繊維コードと該有機繊維コードを被覆してなるコーティングゴムとからなる空気入りタイヤにおいて、有機繊維コードがポリケトン繊維を少なくとも５０質量％以上含み、該ポリケトン繊維の単糸繊度が０．５〜２ｄｔｅｘ、結晶化度が７０〜９５％、結晶配向度が９０％以上、密度が１．２５ｇ／ｃｍ３以上である。【選択図】図１
2008024191.tif 000002
【特許請求の範囲】
【請求項１】
一対のビードコア間にトロイド状に延在する１枚のカーカスプライからなるカーカス層と、該カーカスのクラウン部径方向外側に配置され、少なくとも１枚のベルトプライからなるベルト層とを備え、前記カーカスプライが有機繊維コードと該有機繊維コードを被覆してなるコーティングゴムとからなる空気入りタイヤにおいて、
前記有機繊維コードがポリケトン繊維を少なくとも５０質量％以上含み、該ポリケトン繊維の単糸繊度が０．５〜２ｄｔｅｘ、結晶化度が７０〜９５％、結晶配向度が９０％以上、密度が１．２５ｇ／ｃｍ３以上であることを特徴とする空気入りタイヤ。
【請求項２】
前記ポリケトン繊維において、原糸の引っ張り強度が１０ｃＮ／ｄｔｅｘ以上で、かつ弾性率が２００ｃＮ／ｄｔｅｘ以上である請求項１記載の空気入りタイヤ。
【請求項３】
前記ポリケトン繊維を少なくとも５０質量％以上含む前記有機繊維コードの最大熱収縮応力が０．１〜１．８ｃＮ／ｄｔｅｘの範囲にあり、かつ該ポリケトン繊維の１５０℃×３０分乾熱処理時熱収縮率が１％〜５％の範囲にある請求項１または２記載の空気入りタイヤ。
【発明の詳細な説明】
【技術分野】
【０００１】
本発明は、空気入りタイヤ（以下単に「タイヤ」とも称する）に関し、詳しくは、走行耐久性を損なうことなく軽量化と耐カット性を高度に両立することを実現した空気入りタイヤに関する。
【背景技術】
【０００２】
近年のタイヤは、軽量化、低扁平化により、縁石や路面のホールとタイヤが挟み込まれ、サイド部のプライが切断されてしまい、最悪の場合、エア漏れ、バーストに至る場合もある、サイドカット現象によるトラブルが増加してきた。従来、かかるサイドカット現象によるトラブルを防止するために、カーカスプライを、ビードコアの周りにタイヤ幅方向内側から外側に向かって折り返されて、その折返し端がベルト層とカーカスのクラウン部との間に位置する、いわゆるエンベロープ構造とすることや、２層構造とすることにより、サイド部のプライ枚数を増加させ、タイヤサイド部の破断を防ぐ方法が主に取られてきた。
【０００３】
また、特許文献１では、道路の縁石や悪路走行時におけるタイヤのサイドウォール部の耐カット性、オゾンクラックなどに対する耐候性を改善し、タイヤの軽量化を達成することを目的として、カーカスプライコードの繊維材質として高強度・高弾性率のヘトロ環含有芳香族ポリマー繊維を使用することが報告されている。
【特許文献１】特開平６−３０５３０３号公報（特許請求の範囲等）
【発明の開示】
【発明が解決しようとする課題】
【０００４】
タイヤの軽量化による低転がり抵抗が望まれる昨今にあり、カーカスプライをエンベロープ構造や２層構造とすることは重量増加による転がり抵抗の増加につながり、他の方法が求められている。また、上記特許文献１に開示されたヘトロ環含有芳香族ポリマー繊維のカーカスプライへの適用により、タイヤの軽量化が可能となったが、今日ではより一層の軽量化に伴う性能向上が望まれている。
【０００５】
そこで本発明の目的は、タイヤサイド部において１層構造のカーカスプライにて耐サイドカット性能を大幅に向上させ、これまでになく軽量化と耐カット性とを高度に両立させた空気入りタイヤを提供することにある。
【課題を解決するための手段】
【０００６】
本発明者は、上記課題を解決するために鋭意検討した結果、所定の物性値を満足する有機繊維コードをカーカス層に使用することにより上記目的を達成し得ることを見出し、本発明を完成するに至った。
【０００７】
即ち、本発明の空気入りタイヤは、一対のビードコア間にトロイド状に延在する１枚のカーカスプライからなるカーカス層と、該カーカスのクラウン部径方向外側に配置され、少なくとも１枚のベルトプライからなるベルト層とを備え、前記カーカスプライが有機繊維コードと該有機繊維コードを被覆してなるコーティングゴムとからなる空気入りタイヤにおいて、
前記有機繊維コードがポリケトン繊維を少なくとも５０質量％以上含み、該ポリケトン繊維の単糸繊度が０．５〜２ｄｔｅｘ、結晶化度が７０〜９５％、結晶配向度が９０％以上、密度が１．２５ｇ／ｃｍ３以上であることを特徴とするものである。
【０００８】
本発明においては、前記ポリケトン繊維において、原糸の引っ張り強度が、好ましくは１０ｃＮ／ｄｔｅｘ以上であり、また、弾性率が、好ましくは２００ｃＮ／ｄｔｅｘ以上である。また、前記ポリケトン繊維を少なくとも５０質量％以上含む前記有機繊維コードの最大熱収縮応力は、好ましくは０．１〜１．８ｃＮ／ｄｔｅｘの範囲にあり、かつ該ポリケトン繊維の１５０℃×３０分乾熱処理時熱収縮率は、好ましくは１％〜５％の範囲にある。
【発明の効果】
【０００９】
本発明によれば、タイヤサイド部において１層構造のカーカスプライにて耐サイドカット性能を大幅に向上させ、これまでになく軽量化と耐カット性とを高度に両立させた空気入りタイヤを提供することができる。
【発明を実施するための最良の形態】
【００１０】
以下、本発明の実施の形態につき具体的に説明する。
図１に、本発明の第１実施形態に係る空気入りタイヤの一例の概略断面図を示す。図示する本発明のタイヤ１０は、トレッド部１と、その両端からタイヤ半径方向内方に延びる一対のサイドウォール部２と、その内方端に位置する一対のビード部３とを備え、１枚のカーカスプライ５からなるカーカス層をビード部３に埋設された一対のビードコア４間にトロイド状に延在させて有する。ここで、符号８はビードフィラーである。また、タイヤ１０は、カーカス層のクラウン部径方向外側に配置され、少なくとも１枚のベルトプライ（図示例では２枚）からなるベルト層６と、該ベルト層６のタイヤ半径方向外側に配置された少なくとも１枚（図示例では１枚）のベルト保護層７とを有する。なお、図示するタイヤにおいてはベルト保護層７が配置されているが、本実施形態ではベルト保護層７は必要に応じて適宜配置すればよく、なくともよい。
【００１１】
カーカスプライ５は、繊維コードと該繊維コードを被覆するコーティングゴムとからなる。すなわち、繊維に一定の撚りを加え、２〜３本撚り合せ、これを経糸として多本数引き揃え、それに細く弱い緯糸を荒く打ち込み、スダレ状とし、更にゴムとの接着を行なう為の接着剤処理を行う。しかる後、一定厚さのトッピングゴムを被覆し、ゴム被覆コードとする。
【００１２】
本発明においては、カーカスプライ５のコードは、ポリケトン繊維を少なくとも５０質量％以上、好ましくは７０質量％以上、より好ましくは１００質量％含むことが望ましい。５０質量％未満だと、タイヤとしての強度、耐熱性、ゴムとの接着性のいずれかの性能が不十分となる。
【００１３】
また、本発明においては、所望の効果を得る上で、かかるポリケトン繊維の単糸繊度が０．５〜２ｄｔｅｘ、結晶化度が７０〜９５％、結晶配向度が９０％以上、密度が１．２５ｇ／ｃｍ３以上であることが肝要である。
【００１４】
即ち、ポリケトン繊維の単糸繊度が０．５ｄｔｅｘ未満であると耐サイドカット性が十分ではなく、一方、２ｄｔｅｘを超えるとポリケトン繊維の製造が困難となる。好ましくは、１．０〜１．５ｄｔｅｘの範囲内である。また、結晶化度が７０％未満であると繊維の構造形成が不十分であって十分な強度が得られないばかりか加熱時の収縮特性や寸法安定性も不安定となるおそれがあり、一方、９５％を超えても所望の効果が得られなくなる。さらに、本発明の所望の効果を得る上で、結晶配向度が９０％以上で、かつ密度が１．２５ｇ／ｃｍ３以上であることを要する。
【００１５】
また、カーカスプライ５のコードの最大熱収縮応力は、０．１〜１．８ｃＮ／ｄｔｅｘ、好ましくは０．４〜１．６ｃＮ／ｄｔｅｘ、より好ましくは０．６〜１．４ｃＮ／ｄｔｅｘの範囲にあることが望ましい。最大熱収縮応力が０．１ｃＮ／ｄｔｅｘ未満の場合には、耐サイドカット性を十分に向上させることができない。一方、最大熱収縮応力が１．８ｃＮ／ｄｔｅｘを超える場合には、タイヤ製造時の加熱によりコードが著しく収縮するため、出来上がりのタイヤ形状が悪化する懸念がある。
【００１６】
さらに、カーカスプライ５のコードに含まれるポリケトン繊維として、１５０℃×３０分乾熱処理時熱収縮率が１％〜５％の範囲、好ましくは２％〜４％の範囲である。１５０℃×３０分乾熱処理時熱収縮率が１％未満の場合には、タイヤ製造時の加熱による引き揃え効率が著しく低下し、タイヤとしての強度が不十分となる。一方、１５０℃×３０分乾熱処理時熱収縮率が５％を超える場合には、タイヤ製造時の加熱によりコードが著しく収縮するため、出来上がりのタイヤ形状が悪化する懸念がある。
【００１７】
さらにまた、カーカスプライ５のコードに含まれるポリケトン繊維として、引っ張り強度は、好ましくは１０ｃＮ／ｄｔｅｘ以上、より好ましくは１５ｃＮ／ｄｔｅｘ以上である。この引っ張り強度が１０ｃＮ／ｄｔｅｘ未満の場合、タイヤとしての強度が不十分となる。
【００１８】
さらにまた、カーカスプライ５のコードに含まれるポリケトン繊維として、弾性率は、好ましくは２００ｃＮ／ｄｔｅｘ以上、より好ましくは２５０ｃＮ／ｄｔｅｘ以上である。この弾性率が２００ｃＮ／ｄｔｅｘ未満の場合、耐サイドカット性を十分に向上させることができない。
【００１９】
次に、カーカスプライ５のコードの、下記式（Ｉ）、
2008024191.tif 000003
（ｎは撚り数（回／１０ｃｍ）、Ｄはトータル表示デシテックス数、ρは繊維の比重（ｇ／ｃｍ３）である）で定義される撚り係数Ｎが下記式（ＩＩ）、
０．６  ≦  Ｎ  ≦  ０．９            ・・・    （ＩＩ）
を満たすことが好ましく、さらには下記式（ＩＩＩ）、
０．７  ≦  Ｎ  ≦  ０．８５          ・・・    （ＩＩＩ）
を満たすことがより好ましい。この上撚り係数が０．６未満の場合にはカーカスプライコードに要求される耐疲労性が低下し、結果としてタイヤ耐久性が低下するという問題が生じる。一方、０．９より大きい場合には撚糸の撚り戻りが大きく、作業性が著しく悪化する。
【００２０】
次に、本発明に使用し得る、ポリケトン繊維（以下「ＰＫ繊維」と略記する）を少なくとも５０質量％以上含む繊維について詳述する。
【００２１】
本発明に使用し得るＰＫ繊維以外の繊維は、ナイロン、エステル、レーヨン、ポリノジック、リヨセル、ビニロン等を挙げることができる。
【００２２】
なお、本発明におけるＰＫ繊維の乾熱収縮率は、オーブン中で１５０℃、３０分の乾熱処理を行ない、熱処理前後の繊維長を、１／３０（ｃＮ／ｄｔｅｘ）の荷重をかけて計測して下式により求められる値である。
乾熱収縮率（％）＝（Ｌｂ−Ｌａ）／Ｌｂ×１００
但し、Ｌｂは熱処理前の繊維長、Ｌａは熱処理後の繊維長である。また、ＰＫ繊維における引張強度および引張弾性率は、ＪＩＳ−Ｌ−１０１３に準じて測定することにより得られる値であり、引張弾性率は伸度０．１％における荷重と伸度０．２％における荷重から算出した初期弾性率の値である。
【００２３】
本発明に使用し得るカーカスプライコードは、具体的には、以下に詳述するＰＫ繊維コードが好適である。即ち、コード１本あたりの総デシテックスが１０００〜２００００デシテックスであるマルチフィラメント撚りのＰＫ繊維である。１本あたりの総デシテックスが１０００〜２００００デシテックスの範囲内であるコードであれば、高剛性で、かつ、有機繊維のメリットであるスチールコード対比の軽量化が達成できる。総デシテックスが１０００デシテックス未満ではカーカスプライとして十分な高剛性を得ることができず、一方、２００００デシテックスを超えると、プライのゲージが厚くなってしまい、タイヤ質量増加やタイヤ品質の劣化を招いてしまう。
【００２４】
また、かかるコードの最大熱収縮応力は、一般的なディップ処理を施した加硫前のＰＫ繊維コードの、２５ｃｍの長さ固定サンプルを５℃／分の昇温スピードで加熱して、１７７℃時にコードに発生する最大応力（単位：ｃＮ／ｄｔｅｘ）である。
【００２５】
上記ＰＫ繊維の原料のポリケトンとしては、下記一般式（ＩＶ）、
2008024191.tif 000004
（式中、Ａは不飽和結合によって重合された不飽和化合物由来の部分であり、各繰り返し単位において同一であっても異なっていてもよい）で表される繰り返し単位から実質的になるものが好適であり、その中でも、繰り返し単位の９７モル％以上が１−オキソトリメチレン［−ＣＨ２−ＣＨ２−ＣＯ−］であるポリケトンが好ましく、９９モル％以上が１−オキソトリメチレンであるポリケトンが更に好ましく、１００モル％が１−オキソトリメチレンであるポリケトンが最も好ましい。
【００２６】
かかるポリケトンは、部分的にケトン基同士、不飽和化合物由来の部分同士が結合していてもよいが、不飽和化合物由来の部分とケトン基とが交互に配列している部分の割合が９０質量％以上であることが好ましく、９７質量％以上であることが更に好ましく、１００質量％であることが最も好ましい。
【００２７】
また、上記式（ＩＶ）において、Ａを形成する不飽和化合物としては、エチレンが最も好ましいが、プロピレン、ブテン、ペンテン、シクロペンテン、ヘキセン、シクロヘキセン、ヘプテン、オクテン、ノネン、デセン、ドデセン、スチレン、アセチレン、アレン等のエチレン以外の不飽和炭化水素や、メチルアクリレート、メチルメタクリレート、ビニルアセテート、アクリルアミド、ヒドロキシエチルメタクリレート、ウンデセン酸、ウンデセノール、６−クロロヘキセン、Ｎ−ビニルピロリドン、スルニルホスホン酸のジエチルエステル、スチレンスルホン酸ナトリウム、アリルスルホン酸ナトリウム、ビニルピロリドンおよび塩化ビニル等の不飽和結合を含む化合物等であってもよい。
【００２８】
さらに、上記ポリケトンの重合度としては、下記式（Ｖ）、
2008024191.tif 000005
（上記式中、ｔおよびＴは、純度９８％以上のヘキサフルオロイソプロパノールおよび該ヘキサフルオロイソプロパノールに溶解したポリケトンの希釈溶液の２５℃での粘度管の流過時間であり、ｃは、上記希釈溶液１００ｍＬ中の溶質の質量（ｇ）である）で定義される極限粘度［η］が、１〜２０ｄＬ／ｇの範囲内にあることが好ましく、３〜８ｄＬ／ｇの範囲内にあることがより一層好ましい。極限粘度が１ｄＬ／ｇ未満では、分子量が小さ過ぎて、高強度のポリケトン繊維コードを得ることが難しくなる上、紡糸時、乾燥時および延伸時に毛羽や糸切れ等の工程上のトラブルが多発することがあり、一方、極限粘度が２０ｄＬ／ｇを超えると、ポリマーの合成に時間およびコストがかかる上、ポリマーを均一に溶解させることが難しくなり、紡糸性および物性に悪影響が出ることがある。
【００２９】
上記ポリケトンの繊維化方法としては、（１）未延伸糸の紡糸を行った後、多段熱延伸を行い、該多段熱延伸の最終延伸工程で特定の温度および倍率で延伸する方法や、（２）未延伸糸の紡糸を行った後、熱延伸を行い、該熱延伸終了後の繊維に高い張力をかけたまま急冷却する方法が好ましい。上記（１）または（２）の方法でポリケトンの繊維化を行うことで、上記ポリケトン繊維コードの作製に好適な所望のフィラメントを得ることができる。
【００３０】
ここで、上記ポリケトンの未延伸糸の紡糸方法としては、特に制限はなく、従来公知の方法を採用することができ、具体的には、特開平２−１１２４１３号、特開平４−２２８６１３号、特表平４−５０５３４４号に記載されているようなヘキサフルオロイソプロパノールやｍ−クレゾール等の有機溶剤を用いる湿式紡糸法、国際公開第９９／１８１４３号、国際公開第００／０９６１１号、特開２００１−１６４４２２号、特開２００４−２１８１８９号、特開２００４−２８５２２１号に記載されているような亜鉛塩、カルシウム塩、チオシアン酸塩、鉄塩等の水溶液を用いる湿式紡糸法が挙げられ、これらの中でも、上記塩の水溶液を用いる湿式紡糸法が好ましい。
【００３１】
例えば、有機溶剤を用いる湿式紡糸法では、ポリケトンポリマーをヘキサフルオロイソプロパノールやｍ−クレゾール等に０．２５〜２０質量％の濃度で溶解させ、紡糸ノズルより押し出して繊維化し、次いでトルエン、エタノール、イソプロパノール、ｎ−ヘキサン、イソオクタン、アセトン、メチルエチルケトン等の非溶剤浴中で溶剤を除去、洗浄してポリケトンの未延伸糸を得ることができる。
【００３２】
一方、水溶液を用いる湿式紡糸法では、例えば、亜鉛塩、カルシウム塩、チオシアン酸塩、鉄塩等の水溶液に、ポリケトンポリマーを２〜３０質量％の濃度で溶解させ、５０〜１３０℃で紡糸ノズルから凝固浴に押し出してゲル紡糸を行い、さらに脱塩、乾燥等してポリケトンの未延伸を得ることができる。ここで、ポリケトンポリマーを溶解させる水溶液には、ハロゲン化亜鉛と、ハロゲン化アルカリ金属塩またはハロゲン化アルカリ土類金属塩とを混合して用いることが好ましく、凝固浴には、水、金属塩の水溶液、アセトン、メタノール等の有機溶媒等を用いることができる。
【００３３】
また、得られた未延伸糸の延伸法としては、未延伸糸を該未延伸糸のガラス転移温度よりも高い温度に加熱して引き伸ばす熱延伸法が好ましく、さらに、かかる未延伸糸の延伸は、上記（２）の方法では一段で行ってもよいが、多段で行うことが好ましい。熱延伸の方法としては、特に制限はなく、例えば、加熱ロール上や加熱プレート上に糸を走行させる方法等を採用することができる。ここで、熱延伸温度は、１１０℃〜（ポリケトンの融点）の範囲内が好ましく、総延伸倍率は、好適には１０倍以上とする。
【００３４】
上記（１）の方法でポリケトンの繊維化を行う場合、上記多段熱延伸の最終延伸工程における温度は、１１０℃〜（最終延伸工程の一段前の延伸工程の延伸温度−３℃）の範囲が好ましく、また、多段熱延伸の最終延伸工程における延伸倍率は、１．０１〜１．５倍の範囲が好ましい。一方、上記（２）の方法でポリケトンの繊維化を行う場合、熱延伸終了後の繊維にかける張力は、０．５〜４ｃＮ／ｄｔｅｘの範囲が好ましく、また、急冷却における冷却速度は、３０℃／秒以上であることが好ましく、更に、急冷却における冷却終了温度は、５０℃以下であることが好ましい。熱延伸されたポリケトン繊維の急冷却方法としては、特に制限はなく、従来公知の方法を採用することができ、具体的には、ロールを用いた冷却方法が好ましい。なお、こうして得られるポリケトン繊維は、弾性歪みの残留は大きいため、通常、緩和熱処理を施し、熱延伸後の繊維長よりも繊維長を短くすることが好ましい。ここで、緩和熱処理の温度は、５０〜１００℃の範囲が好ましく、また、緩和倍率は、０．９８０〜０．９９９倍の範囲が好ましい。
【００３５】
また、ＰＫ繊維コードの高い熱収縮特性を最も効果的に活用するには、加工時の処理温度や使用時の成型品の温度が、最大熱収縮応力を示す温度（最大熱収縮温度）と近い温度であることが望ましい。具体的には、必要に応じて行われる接着剤処理におけるＲＦＬ処理温度や加硫温度等の加工温度が１００〜２５０℃であること、また、繰り返し使用や高速回転によってタイヤ材料が発熱した際の温度は１００〜２００℃にもなることなどから、最大熱収縮温度は、好ましくは１００〜２５０℃の範囲内、より好ましくは１５０〜２４０℃範囲内である。
【００３６】
本発明に係るカーカスプライコードを被覆するコーティングゴムは、種々の形状からなることができる。代表的には、被膜、シート等である。また、コーティングゴムは、既知のゴム組成物を適宜採用することができ、特に制限されるべきものではない。
【実施例】
【００３７】
以下、本発明を実施例に基づき具体的に説明する。
（ＰＫ繊維の調製例）
常法により調製したエチレンと一酸化炭素が完全交互共重合した極限粘度５．３のポリケトンポリマーを、塩化亜鉛６５重量％／塩化ナトリウム１０重量％含有する水溶液に添加し、８０℃で２時間攪拌溶解し、ポリマー濃度８重量％のドープを得た。
【００３８】
このドープを８０℃に加温し、２０μｍ焼結フィルターでろ過した後に、８０℃に保温した紡口径０．１０ｍｍφ、５０ホールの紡口より１０ｍｍのエアーギャップを通した後に５重量％の塩化亜鉛を含有する１８℃の水中に吐出量２．５ｃｃ／分の速度で押出し、速度３．２ｍ／分で引きながら凝固糸条とした。
【００３９】
引き続き凝固糸条を濃度２重量％、温度２５℃の硫酸水溶液で洗浄し、さらに３０℃の水で洗浄した後に、速度３．２ｍ／分で凝固糸を巻取った。
この凝固糸にＩＲＧＡＮＯＸ１０９８（Ｃｉｂａ  Ｓｐｅｃｉａｌｔｙ  Ｃｈｅｍｉｃａｌｓ社製）、ＩＲＧＡＮＯＸ１０７６（Ｃｉｂａ  Ｓｐｅｃｉａｌｔｙ  Ｃｈｅｍｉｃａｌｓ社製）をそれぞれ０．０５重量％ずつ（対ポリケトンポリマー）含浸せしめた後に、該凝固糸を２４０℃にて乾燥後、仕上剤を付与して未延伸糸を得た。
【００４０】
仕上剤は以下の組成のものを用いた。
オレイン酸ラウリルエステル／ビスオキシエチルビスフェノールＡ／ポリエーテル（プロピレンオキシド／エチレンオキシド＝３５／６５：分子量２００００）／ポリエチレンオキシド１０モル付加オレイルエーテル／ポリエチレンオキシド１０モル付加ひまし油エーテル／ステアリルスルホン酸ナトリウム／ジオクチルリン酸ナトリウム＝３０／３０／１０／５／２３／１／１（重量％比）。
【００４１】
得られた未延伸糸を１段目を２４０℃で、引き続き２５８℃で２段目、２６８℃で３段目、２７２℃で４段目の延伸を行った後に、引き続き５段目に２００℃で１．０８倍（延伸張力１．８ｃＮ／ｄｔｅｘ）の５段延伸を行い、巻取機にて巻取った。未延伸糸から５段延伸糸までの全延伸倍率は１７．１倍であった。
【００４２】
以下の実施例及び比較例では、上記製造例におけるＰＫ繊維の熱処理条件の他、コードの撚り条件並びにディップ処理条件を常法に従い適宜調整することにより下記の表１に示すコード物性を有するＰＫ繊維を得た。各空気入りラジアルタイヤ（サイズ：２１５／４５ＺＲ１７）を、下記表１に示すカーカスプライコードの各種条件に従い、常法により試作した。
得られた各供試タイヤにつき、下記評価方法に従い評価を行った。
【００４３】
（転がり抵抗）
外径１７０８ｍｍのドラム上に内圧１９６ｋＰａに調整した供試タイヤを設置し、２０００年度のＪＡＴＭＡで定める最大負荷能力を負荷させた後、８０ｋｍ／ｈで３０分間予備走行させて空気圧を再調整し、２００ｋｍ／ｈの速度までドラム回転速度を上昇させた後、ドラムを惰行させ、１８５ｋｍ／ｈから２０ｋｍ／ｈまでドラム回転速度が低下するまでの慣性モーメントから次式、
タイヤの転がり抵抗＝ｄｓ／ｄｔ（ＩＤ／ＲＤ２  ＋Ｉｔ／Ｒｔ２）−ドラム単体の抵抗
に従い算出した。なお、式中ＩＤはドラムの慣性モーメント、Ｉｔはタイヤの慣性モーメント、ＲＤはドラム半径、Ｒｔはタイヤ半径である。
上式にて求めた５０ｋｍ／ｈのときの転がり抵抗を代表値として求め、従来例のタイヤを１００として指数表示した。ここで、転がり抵抗の値が小さい方が指数として大きくなるようにしたので、指数は大きい値であるほど低燃費性が良好であることを示している。
【００４４】
（耐サイドカット性）
耐サイドカット性は、実車に装着した供試タイヤを特定の角鋼材（１１０ｍｍ×１１０ｍｍ×１０００ｍｍ）に進入速度１０ｋｍ／ｈ、進入角度２５°で衝突させ、タイヤ内圧を徐々に低下させて、カットによる空気漏れが生じる内圧を測定し、従来例のタイヤを１００として指数表示した。なお、指数は大きい値であるほど耐カット性が良好であることを示している。得られた結果を下記の表１に示す。  
【００４５】
【表１】
2008024191.tif 000006
【００４６】
上記表１に示す試験結果より以下のことが確かめられた。
【００４７】
（従来例）
原糸強度１．５ｃＮ／ｄｔｅｘ、結晶化度５０％のレーヨン繊維カーカスプライ（１層構造）の場合、耐サイドカット性は十分とはいえず、現在の低扁平化、軽量化の傾向に耐えることが困難である。
【００４８】
（実施例１）
単糸繊度１．２ｄｔｅｘ、結晶化度９０％、結晶配向度９１％、密度１．３３ｇ／ｃｍ３であり、原糸強度１５ｃＮ／ｄｔｅｘ、弾性率３６０ｃＮ／ｄｔｅｘ以上のポリケトン繊維（１６７０ｄｔｅｘ／２）からなるコードをカーカスプライに適用し、サイド部のカーカスプライ１枚にて、耐サイドカット性を評価した結果、２層構造のレーヨン繊維カーカスプライおよび１層のエンベロープ構造のカーカスプライ対比、良好な耐サイドカット性を確保することができた。また、軽量化による転がり抵抗の軽減にも成功した。
【００４９】
（実施例２）
単糸繊度０．８ｄｔｅｘ、結晶化度９０％、結晶配向度８９％、密度１．３０ｇ／ｃｍ３であり、原糸強度１０．５ｃＮ／ｄｔｅｘ、弾性率１７５ｃＮ／ｄｔｅｘのポリケトン繊維（１６７０ｄｔｅｘ／２）からなるコードをカーカスプライに適用し、サイド部のカーカスプライ１枚にて、耐サイドカット性を評価した結果、２層構造のレーヨン繊維カーカスプライおよび１層のエンベロープ構造のカーカスプライ対比、良好な耐サイドカット性を確保することができた。また、軽量化による転がり抵抗の軽減にも成功した。
【００５０】
（実施例３）
単糸繊度１．２ｄｔｅｘ、結晶化度９０％、結晶配向度９１％、密度１．３３ｇ／ｃｍ３であり、原糸強度１５ｃＮ／ｄｔｅｘ、弾性率３６０ｃＮ／ｄｔｅｘのポリケトン繊維（１１００ｄｔｅｘ／２）からなるコードをカーカスプライに適用し、サイド部のカーカスプライ１枚にて、耐サイドカット性を評価した結果、２層構造のレーヨン繊維カーカスプライおよび１層のエンベロープ構造のカーカスプライ対比、良好な耐サイドカット性を確保することができた。また、軽量化による転がり抵抗の軽減にも成功した。
【００５１】
（実施例４）
単糸繊度０．８ｄｔｅｘ、結晶化度９０％、結晶配向度８９％、密度１．３０ｇ／ｃｍ３であり、原糸強度１０．５ｃＮ／ｄｔｅｘ、弾性率１７５ｃＮ／ｄｔｅｘのポリケトン繊維（１１００ｄｔｅｘ／２）からなるコードをカーカスプライに適用し、サイド部のカーカスプライ１枚にて、耐サイドカット性を評価した結果、２層構造のレーヨン繊維カーカスプライおよび１層のエンベロープ構造のカーカスプライ対比、良好な耐サイドカット性を確保することができた。また、軽量化による転がり抵抗の軽減にも成功した。
【００５２】
（比較例１）
原糸強度５．０ｃＮ／ｄｔｅｘを３本撚りにすることで、強度を増強したレーヨン繊維プライを（１層構造）で用いた場合、従来例よりは耐サイドカット性は上がるものの、十分とはいえず、現在の低扁平化、軽量化に耐えることが困難である。また、プライ質量増加により、転がり抵抗も増加した。
【００５３】
（比較例２）
原糸強度５．０ｃＮ／ｄｔｅｘのレーヨン繊維コード（１８４０ｄｔｅｘ／２）をカーカスプライに用いて（２層構造）、サイド部のカーカスプライ枚数を２枚にして耐サイドカット性を向上させた場合、従来例よりは耐サイドカット性は上がるものの、十分とはいえず、現在の低扁平化、軽量化に耐えることが困難である。また、プライ質量増加により、転がり抵抗も増加した。
【００５４】
（比較例３）
原糸強度５．０ｃＮ／ｄｔｅｘのレーヨン繊維コード（１８４０ｄｔｅｘ／３）プライを（１層のエンベロープ構造）で用いて、サイド部のプライ枚数を２枚にして耐サイドカット性を向上させた場合、従来例よりは耐サイドカット性は上がるものの、十分とはいえず、現在の低扁平化、軽量化に耐えることが困難である。また、プライ質量増加により、転がり抵抗も増加した。
【００５５】
（比較例４）
原糸強度７．０ｃＮ／ｄｔｅｘのポリエチレンテレフタレート（ＰＥＴ）（１６７０ｄｔｅｘ／２）プライを（１層構造）で用いた場合、従来例よりは耐サイドカット性は上がるものの、十分とはいえず、現在の低扁平化、軽量化に耐えることが困難である。また、転がり抵抗は従来例対比、ほぼ大差なかった。
【図面の簡単な説明】
【００５６】
【図１】本発明の一実施の形態に係る空気入りタイヤの幅方向断面図である。
【符号の説明】
【００５７】
１  トレッド部
２  サイドウォール部
３  ビード部
４  ビードコア
５  カーカス層
６  ベルト層
７  ベルト保護層
８  ビードフィラー
１０  空気入りタイヤ
【図１】
2008024191.tif 000007